(57)【要約】【課題】溶剤を用いないで隙間やボイドの形成を抑えることができる造形装置を提供すること。【解決手段】造形装置１００は、ノズル２２ａ，２２ｂに設けたノズル吐出口２２ｃから溶融樹脂ＭＲを押し出しつつ走査し積層するように堆積させて３次元形状を形成する造形装置であって、ノズル形状及び造形条件を含む形成条件を途中で切り替える切替部としての演算処理部８２を備える。【選択図】図１
2019025759.tif 000002
【特許請求の範囲】
【請求項１】
ノズルに設けたノズル吐出口から樹脂を押し出しつつ走査し積層するように堆積させて３次元形状を形成する造形装置であって、
ノズル形状及び造形条件を含む形成条件を途中で切り替える切替部を備えることを特徴とする造形装置。
【請求項２】
前記切替部は、隙間箇所を予測する予測部と、前記予測部によって予測した隙間箇所に応じて形成条件を変更可能な条件修正部と、形成条件を変更したこと及び変更した条件を表示する表示部とを備えることを特徴とする請求項１に記載の造形装置。
【請求項３】
前記ノズル吐出口の形状及びサイズを変更することができ、
前記条件修正部は、単位層内で予見される変曲点を埋めるための局所的な条件設定を変更可能であることを特徴とする請求項２に記載の造形装置。
【請求項４】
前記切替部は、単位層内の隙間を画像認識で把握し追加充填の要否を判定可能であるとともに、当該追加充填の条件を設定可能であることを特徴とする請求項１に記載の造形装置。
【請求項５】
前記切替部は、堆積樹脂間の隙間を埋めて機械強度向上を優先させる動作モードでの動作が可能であり、当該動作モードが選択された場合、多角形のノズル吐出口を選択し、単位層内の変曲点において造形スピードを相対的に遅くすることを特徴とする請求項１〜４のいずれか一項に記載の造形装置。
【請求項６】
前記ノズル吐出口の形状及びサイズの少なくとも一方が異なる複数のノズルを備えることを特徴とする請求項１〜５のいずれか一項に記載の造形装置。
【請求項７】
前記ノズルは、装置本体に対して着脱可能であることを特徴とする請求項１〜６のいずれか一項に記載の造形装置。
【請求項８】
前記ノズルの吐出口の輪郭が直線部を有する形状で構成され、
前記ノズルから押し出された樹脂は、前記直線部に対応する平坦性面同士が正対するよう吐出されることを特徴とする請求項１〜７のいずれか一項に記載の造形装置。
【請求項９】
前記平坦性面は、略水平方向に延びることを特徴とする請求項８に記載の造形装置。
【請求項１０】
前記吐出口の輪郭は、前記直線部を有する多角形であることを特徴とする請求項８及び９のいずれか一項に記載の造形方法。
【請求項１１】
前記吐出口の輪郭が矩形又は三角形であり、
樹脂を押し出す際に、前記輪郭を構成する１つの直線部と前記ノズルの軌跡とが直交するようにするノズル駆動部を有することを特徴とする請求項８〜１０のいずれか一項に記載の造形装置。
【請求項１２】
ノズルを装置に取り付ける際、前記吐出口の輪郭が矩形の場合、当該輪郭を構成する１つの直線部が樹脂を供給する装置部分の正面に対して正対し、前記吐出口の輪郭が三角形の場合、当該輪郭を構成する１つの頂点部若しくは１つの直線部が前記装置部分の正面に対して正対することを特徴とする請求項８〜１１のいずれか一項に記載の造形装置。
【請求項１３】
ノズルに設けたノズル吐出口から樹脂を押し出しつつ走査し積層するように堆積させて３次元形状を形成する造形方法であって、
ノズル形状及び造形条件を含む形成条件を途中で切り替えることを特徴とする造形方法。
【請求項１４】
造形物の形状データから前記ノズル吐出口による走査パスの作成と走査に際しての形成条件の設定とを行うとともに、前記走査パスに従って一つの単位層を造形した後に当該一つの単位層上に次の単位層を造形する際に、前記一つの単位層に生じた隙間を補填するように修正された形成条件で前記次の単位層を造形することを特徴とする請求項１３に記載の造形方法。
【請求項１５】
前記修正された形成条件は、画像認識に基づいて補正されることを特徴とする請求項１４に記載の造形方法。
【請求項１６】
前記走査パスの作成と前記造形条件の設定とを行う工程において、事前に把握した前記ノズルから吐出された後の樹脂の形状データを元に、単位層毎に基本条件による隙間を判定し、所定の許容度を超えた領域において前記造形条件を修正することを特徴とする請求項１３〜１５のいずれか一項に記載の造形方法。
【請求項１７】
ノズルに設けたノズル吐出口から樹脂を押し出しつつ走査し積層するように堆積させて３次元形状を形成する造形装置を制御する制御装置で動作する造形制御プログラムであって、
前記造形装置を、ノズル形状及び造形条件を含む形成条件を途中で切り替える切替部として機能させることを特徴とする造形制御プログラム。
【発明の詳細な説明】
【技術分野】
【０００１】
本発明は、立体物を形成するための造形装置、造形方法、及び造形制御プログラムに関し、特に造形材料を順次積み重ねることによって立体物を形成する造形装置等に関する。
【背景技術】
【０００２】
造形材料を順次積み重ねるタイプの造形方法として、ワイヤー状の熱可塑性の材料を予熱器で加熱し吐出用ノズルから下方に位置する基台に押し出すものがある（特許文献１〜３等参照）。この際、吐出用ノズルを基台に平行な面に沿って相対的に走査することにより、基台上の規定領域内を熱可塑性の材料で一様に塗りつぶすように硬化させて単位層を形成することができ、その後基台を一定ピッチ分降下させて、同様に吐出用ノズルから熱可塑性の材料を基台に押し出しつつ吐出用ノズルを相対走査することで次の単位層を形成する。このような処理を繰り返すことで、所望断面形状を有する積層体としての３次元物体を作製することができる。
【０００３】
しかし、上記のような造形方法では、吐出用ノズルの軌跡の制御によって間接的に単位層の塗りつぶしを行うので、単位層又は積層体内部において隣接する材料同士が密着せず隙間ができる可能性がある。このような隙間の存在により、材料間の密着面積が下がり、加えて隙間に応力集中が起きやすい。この結果、積層体の機械強度が射出成形によって製造された樹脂成形品より劣ったものとなるという問題がある。
【０００４】
単位層に相当する積層樹脂間の隙間を埋めるため、積層樹脂の各層に溶剤を噴霧させて樹脂を溶かすことで隙間を埋めていくという方法がある（特許文献３参照）。溶剤の噴霧ノズルは、押出ノズルと連動して同時に走査され、或いは、押出ノズルの走査後にその押出ノズルの軌跡をトレースするように移動する。噴霧ノズルによって硬化した樹脂の最上段層の上面に溶剤を供給することで材料を溶解させ、溶解した材料の上面に対して更に溶融した材料を押出ノズルから押し出すことで隙間を埋めることができる。
【０００５】
溶剤を噴霧する方法は、溶かした樹脂の上に押出ノズルからの溶融樹脂を重ねていくことを繰り返すため、行き場を失った空気が内部に閉じこもり隙間を作ってしまう可能性がある。また、溶剤が積層された樹脂の下で気化することでボイドを作りやすいという問題もある。さらに、使用する樹脂によって溶剤も変える必要があり、溶剤によって使用できる樹脂も限定され汎用性に乏しい。それ以外にも、溶剤が一部残留し物質を変質させる可能性や、引火性の高い溶剤の場合は高温になる樹脂溶融発熱体の近くで使用することは危険であり回避したいという事情もある。
【先行技術文献】
【特許文献】
【０００６】
【特許文献１】特表２０００―５００７０９号公報
【特許文献２】特開２０１３−４３３３８号公報
【特許文献３】特開２００６−１９２７１０号公報
【発明の概要】
【０００７】
本発明は、上記背景技術に鑑みてなされたものであり、溶剤を用いないで隙間やボイドの形成を抑えることができる造形装置、造形方法、及び造形制御プログラムを提供することを目的とする。
【０００８】
上記目的を達成するため、本発明に係る造形装置は、ノズルに設けたノズル吐出口から樹脂を押し出しつつ走査し積層するように堆積させて３次元形状を形成する造形装置であって、ノズル形状及び造形条件を含む形成条件を途中で切り替える切替部を備える。
【０００９】
上記造形装置によれば、切替部がノズル形状及び造形条件を含む形成条件を途中で切り替えるので、造形箇所に応じてノズル形状を選択することができ、隙間の発生を抑えつつ密度の高い樹脂層を形成でき、密着面積の増加によって造形物の引張強度を改善することができる。
【００１０】
本発明の具体的な側面では、上記造形装置において、切替部は、隙間箇所を予測する予測部と、予測部によって予測した隙間箇所に応じて形成条件を変更可能な条件修正部と、形成条件を変更したこと及び変更した条件を表示する表示部とを備える。この場合、標準的な形成条件を用いつつ予測部によって隙間の形成を回避するように形成条件を変更でき、かつ、形成条件の変更を視覚化することができる。
【００１１】
本発明の別の側面では、ノズル吐出口の形状及びサイズを変更することができ、条件修正部は、単位層内で予見される変曲点を埋めるための局所的な条件設定を変更可能である。この場合、ノズル吐出口の形状及びサイズの変更等の条件修正又は条件変更によって予見できる範囲内で単位層の変曲点を適切に埋めることができる。
【００１２】
本発明のさらに別の側面では、切替部は、単位層内の隙間を画像認識で把握し追加充填の要否を判定可能であるとともに、当該追加充填の条件を設定可能である。この場合、追加充填によって結果的に形成されている隙間を適切に補修することができる。
【００１３】
本発明のさらに別の側面では、切替部は、堆積樹脂間の隙間を埋めて機械強度向上を優先させる動作モードでの動作が可能であり、当該動作モードが選択された場合、多角形のノズル吐出口を選択し、単位層内の変曲点において造形スピードを相対的に遅くする。この場合、単位層内の変曲点における隙間の発生を抑えて強度維持を図ることができる。なお、機械強度向上と造形時間抑制とを両立させる動作モードでの動作を選択することも可能であり、この場合、追加充填を省略するなどして、造形時間の短縮を図ることができる。
【００１４】
本発明のさらに別の側面では、ノズル吐出口の形状及びサイズの少なくとも一方が異なる複数のノズルを備える。この場合、複数のノズルの切り替えによって、ノズル吐出口の形状及びサイズを変更することができ、ノズルの構造を簡単化できる。
【００１５】
本発明のさらに別の側面では、ノズルは、装置本体に対して着脱可能である。この場合、ノズルの交換によって形成条件を変更することができる。
【００１６】
本発明のさらに別の側面では、ノズルの吐出口の輪郭が直線部を有する形状で構成され、ノズルから押し出された樹脂は、直線部に対応する平坦性面同士が正対するよう吐出される。この場合、例えば断面が多角形の樹脂を稠密に配置するような層形成及び積層が可能になり、隙間の発生を抑える効果が高まる。
【００１７】
本発明のさらに別の側面では、平坦性面は、略水平方向に延びる。この場合、樹脂積層が安定化する。
【００１８】
本発明のさらに別の側面では、吐出口の輪郭は、直線部を有する多角形である。
【００１９】
本発明のさらに別の側面では、吐出口の輪郭が矩形又は三角形であり、樹脂を押し出す際に、輪郭を構成する１つの直線部とノズルの軌跡とが直交するようにするノズル駆動部を有する。
【００２０】
本発明のさらに別の側面では、ノズルを装置に取り付ける際、吐出口の輪郭が矩形の場合、当該輪郭を構成する１つの直線部が樹脂を供給する装置部分の正面に対して正対し、吐出口の輪郭が三角形の場合、当該輪郭を構成する１つの頂点部若しくは１つの直線部が装置部分の正面に対して正対する。
【００２１】
上記目的を達成するため、本発明に係る造形方法は、ノズルに設けたノズル吐出口から樹脂を押し出しつつ走査し積層するように堆積させて３次元形状を形成する造形方法であって、ノズル形状及び造形条件を含む形成条件を途中で切り替える。
【００２２】
上記造形方法によれば、ノズル形状及び造形条件を含む形成条件を途中で切り替えるので、造形箇所に応じてノズル形状を選択することができ、隙間の発生を抑えつつ密度の高い樹脂層を形成でき、密着面積の増加によって造形物の引張強度を改善することができる。
【００２３】
本発明の具体的な側面では、上記造形方法において、造形物の形状データからノズル吐出口による走査パスの作成と走査に際しての形成条件の設定とを行うとともに、走査パスに従って一つの単位層を造形した後に当該一つの単位層上に次の単位層を造形する際に、一つの単位層に生じた隙間を補填するように修正された形成条件で次の単位層を造形する。この場合、隣接する単位層間で補完が可能になり、造形の精度向上が容易になる。
【００２４】
本発明の別の側面では、修正された形成条件は、画像認識に基づいて補正される。この場合、画像認識を利用して修正の再現性や信頼性を高めることができる。
【００２５】
本発明の別の側面では、走査パスの作成と造形条件の設定とを行う工程において、事前に把握したノズルから吐出された後の樹脂の形状データを元に、単位層毎に基本条件による隙間を判定し、所定の許容度を超えた領域において造形条件を修正する。
【００２６】
上記目的を達成するため、本発明に係る造形制御プログラムは、ノズルに設けたノズル吐出口から樹脂を押し出しつつ走査し積層するように堆積させて３次元形状を形成する造形装置を制御する制御装置で動作する造形制御プログラムであって、造形装置を、ノズル形状及び造形条件を含む形成条件を途中で切り替える切替部として機能させる。
【図面の簡単な説明】
【００２７】
【図１】（Ａ）は、実施形態の造形装置の概略構成を示すブロック図であり、（Ｂ）は、造形装置の一部を模式的に示す断面図である。
【図２】（Ａ）は、造形材料吐出部の構造を説明する正面方向から見た断面の概念図であり、（Ｂ）は、造形材料吐出部の裏面の概念図である。
【図３】（Ａ）は、第１のノズル吐出口を示し、（Ｂ）は、第１のノズル吐出口による樹脂の積層例を示し、（Ｃ）は、第２のノズル吐出口を示し、（Ｄ）は、第２のノズル吐出口による樹脂の積層例を示す。
【図４】（Ａ）、（Ｃ）、（Ｅ）、（Ｇ）、（Ｉ）、及び（Ｋ）は、図２（Ａ）に示すノズル吐出口の変形例を示し、（Ｂ）、（Ｄ）、（Ｆ）、（Ｈ）、（Ｊ）、及び（Ｌ）は、変形例のノズルによる樹脂の積層例を示す。
【図５】（Ａ）は、造形材料吐出部の変形例を説明する正面方向から見た断面の概念図であり、（Ｂ）は、変形例の造形材料吐出部の裏面の概念図であり、（Ｃ）及び（Ｄ）は、角型のノズル吐出口と移動方向との配置関係を説明する図である。
【図６】（Ａ）は、三角形のノズルを利用した場合であって、単位層の下側部分の形成段階を説明する図であり、（Ｂ）は、単位層の上側部分の形成段階を説明する図である。
【図７】楕円型のノズル吐出口と移動方向との配置関係を説明する図である。
【図８】（Ａ）は、造形物の形成途中であって単位層の形成の途中段階を示す斜視図であり、（Ｂ）は、単位層の形成完了段階を示す斜視図であり、（Ｃ）は、単位層の形成完了段階を示す平面図である。
【図９】図１に示す造形装置による造形方法の一例を説明するフローチャートである。
【図１０】（Ａ）及び（Ｂ）は、基本の走査パスに追加部分を設ける手法を説明する図である。
【図１１】（Ａ）及び（Ｂ）は、基本条件及び修正条件の表示例を示す。
【図１２】変形例の造形方法を説明するフローチャートである。
【図１３】別の変形例の造形方法を説明するフローチャートである。
【図１４】（Ａ）は、特定の単位層を形成した直後の隙間状態を例示し、（Ｂ）は、追加吐出層の形成後を示している。
【図１５】（Ａ）及び（Ｂ）は、四角錐型の造形物を説明する斜視図及び側面図である。
【図１６】（Ａ）〜（Ｃ）は、図１５の造形物の形成を説明する平面図、ＡＡ矢視断面図、及びＢＢ矢視断面図である。
【図１７】造形方法の変形例を説明する図である。
【発明を実施するための形態】
【００２８】
以下、図面を参照しつつ、本発明に係る造形物の造形方法、造形装置等の実施形態について説明する。
【００２９】
図１（Ａ）に示すように、立体造形物の造形装置１００は、造形材料取扱部２０と、３次元駆動部３０と、カメラ４０と、制御部８０とを有する。
【００３０】
造形材料取扱部２０は、造形材料を層単位で順次積み重ねることによって立体物を造形する造形部である。この造形材料取扱部２０は、造形材料の供給源である造形材料供給部２１と、造形材料を所定状態の流体として吐出する造形材料吐出部２２と、造形材料を所定温度に加熱する加熱部２３とを有する。
【００３１】
図１（Ｂ）に示すように、造形材料取扱部２０において、造形材料供給部２１は、熱可塑性の樹脂フィラメントを収納した複数のカートリッジ２１ａ，２１ｂを有し、各カートリッジ２１ａ，２１ｂからの樹脂フィラメントを造形材料吐出部２２に所望の速さで送り出すことができる。造形材料吐出部２２は、後述するテーブル又はステージ３８に対して３次元的に相対移動可能になっており、ステージ３８上の任意の位置に所望の高さから溶融樹脂を供給することを可能にする。加熱部２３は、造形材料吐出部２２に供給された樹脂を適度な粘度に溶融させて、後述する複数のノズル２２ａ，２２ｂのいずれか１つから吐出させる。ノズル２２ａ，２２ｂのいずれか１つから溶融樹脂を押し出しつつ、この１つのノズルを２次元的に走査することで、目的とする造形物ＦＯを構成する単位層を形成することができ、このように形成した単位層を積層するように順次堆積させて３次元形状を有する造形物ＦＯを形成することができる。
【００３２】
３次元駆動部３０は、造形材料取扱部２０、すなわち材料吐出用のノズル２２ａ，２２ｂを支持するヘッド部２０ａを水平面に沿って２次元的に移動させるヘッド駆動部３１と、ヘッド駆動部３１の下方に配置されて造形物を支持するステージ３８を上下方向に移動させて造形物の高さ位置を調整するステージ駆動部３２とを有する。３次元駆動部３０は、制御部８０から取得した移動制御情報に基きヘッド部２０ａをステージ３８に対して相対的に任意の３次元位置に移動させる。
【００３３】
３次元駆動部３０によって所望の位置に移動させることができる造形材料取扱部２０又は造形材料吐出部２２は、流体状の造形材料である溶融樹脂ＭＲを吐出する複数のノズル２２ａ，２２ｂを有し、これらのノズル２２ａ，２２ｂは、複数のカートリッジ２１ａ，２１ｂから樹脂フィラメントの供給をそれぞれ受け、加熱部２３に設けたヒーター２３ａによって材料吐出時に選択的に加熱される。造形材料取扱部２０は、制御部８０の制御下で動作し、複数のノズル２２ａ，２２ｂの１つのみを択一的に動作させて吐出を行わせるノズルの切り換えが可能になっている。ノズル２２ａ，２２ｂの切り換えは、例えばカートリッジ２１ａ，２１ｂの動作、送り機構の切り換え、ヒーター２３ａの動作切り換えを利用して行うことができる。なお、造形材料取扱部２０は、制御部８０に制御されてノズル２２ａ，２２ｂの一方から吐出される溶融樹脂ＭＲの吐出量、ノズル温度等を調整する。
【００３４】
図２（Ａ）及び２（Ｂ）に示すように、一方のノズル２２ａのノズル吐出口２２ｃの形状と、他方のノズル２２ｂのノズル吐出口２２ｃとは、形成条件を途中で切り替えることができるように、互いに異なるものとなっている。具体的には、一方のノズル２２ａのノズル吐出口２２ｃの輪郭は、四角形であり、他方のノズル２２ｂのノズル吐出口２２ｃの輪郭は、円形である。一方のノズル２２ａに設けたノズル吐出口２２ｃの輪郭は、４つの直線部ＳＳからなる。
【００３５】
一方のノズル２２ａのノズル吐出口２２ｃと、他方のノズル２２ｂのノズル吐出口２２ｃとの高さ位置は、駆動又は動作の便宜上一致させているが、異なるものとすることができる。また、一方のノズル２２ａのノズル吐出口２２ｃと、他方のノズル２２ｂのノズル吐出口２２ｃとの水平位置は、駆動又は動作の便宜上Ｙ方向に所定距離だけずらしたものとしているが、両者の間隔や位置ずれ方向は、適宜に設定することができる。
【００３６】
図３（Ａ）に示す四角形タイプ又は矩形タイプのノズル２２ａを用いた場合、例えば図３（Ｂ）に示すように、ＹＺ断面で四角形の供給要素ＲＥを縦横に積み重ねるように充填することができる。ここで、溶融樹脂ＭＲは、直線部ＳＳに対応する供給要素ＲＥの平坦性面ＦＳ同士が正対するよう吐出されている。特に単位層間の平坦性面ＦＳは、水平方向に延びている。一方、図３（Ｃ）に示す円形タイプのノズル２２ｂを用いた場合、例えば図３（Ｄ）に示すように、ＹＺ断面で円形の供給要素ＲＥを縦横に積み重ねるように充填することができる。この際、供給要素ＲＥが変形するので、隙間は若干減少する。なお、ノズル２２ａ，２２ｂによって積層する供給要素ＲＥは、縦のＺ方向に整列して配置する必要はなく、横方向又はＹ方向に関する位置を上下層間で１ピッチ以下の適当な割合でずらすことができる。
【００３７】
一対のノズル２２ａ，２２ｂは、造形材料吐出部２２に設けた支持部材２２ｓに対してねじ込みによって着脱可能に固定されている。ノズル２２ａ，２２ｂは、ねじ込み又はねじ止めに限らず、磁気接着、エアー吸着、圧入、クランプによって固定することができる。ノズル２２ａ，２２ｂは、軸心の傾きが支持部材２２ｓの下面２２ｊに対して０．１°以上３°以下になっている。また、ノズル２２ａ，２２ｂの軸心は、支持部材２２ｓの開口２２ｋに対しての偏芯量が０．０１ｍｍ以上０．４ｍｍ以下になっている。ノズル２２ａ，２２ｂは、回転姿勢も適正に保つ必要がある。すなわち、一方のノズル２２ａの場合、ノズル吐出口２２ｃが四角形であり、その一辺２２ｔに平行な直線Ｌ１が支持部材２２ｓの前方進行方向に対応する基準面Ｓ１に対して成す角（回転誤差角）が±１０°以下となるようにすることが望ましい。回転誤差角は、ノズル２２ａや基準面Ｓ１に不図示のマーキングを施すことで、簡易にチェックすることができる。ただし、ノズル２２ａ，２２ｂの固定に際して支持部材２２ｓに設けた当接部材その他の位置決め部材を利用する場合、回転誤差チェック用のマーキングは不要となる。ノズル２２ａ，２２ｂは、例えば真鍮、ステンレス鋼、ハイス鋼、セラミックス等の材料で形成される。
【００３８】
ノズル２２ａ，２２ｂのノズル吐出口２２ｃの開口面積は、例えば０．００５ｍｍ２以上３６ｍｍ２以下となっている。四角形タイプのノズル２２ａのノズル吐出口２２ｃは、一辺が０．０７ｍｍ〜６ｍｍとなっており、円形タイプのノズル２２ｂのノズル吐出口２２ｃは、直径が０．０７ｍｍ〜６ｍｍとなっている。ここで、下限は加工限度を考慮し、上限は実験からボイドが吐出樹脂に入り込まない限度を考慮したものである。四角形タイプのノズル２２ａのノズル吐出口２２ｃにおいて、４隅の部分には、曲率又はＲを設けることができ、この際の曲率は、ノズル吐出口２２ｃの一辺２２ｔの長さの５％以上３０％以下とすることができる。
【００３９】
図１（Ｂ）に戻って、造形材料取扱部２０又はヘッド部２０ａは、ヘッド駆動部３１に設けたガイド３１ａや駆動機構３１ｂによって略水平のＸＹ面内で移動する。一方、上部に造形物ＦＯを支持するステージ３８は、ステージ駆動部３２に駆動されて略鉛直のＺ方向に昇降する。つまり、ヘッド駆動部３１及びステージ駆動部３２によって、一方のノズル２２ａのノズル吐出口２２ｃのステージ３８に対する３次元的配置、又は、他方のノズル２２ｂのノズル吐出口２２ｃのステージ３８に対する３次元的配置を精密に調整でき、ステージ３８上方の狙いの位置に造形材料である溶融樹脂ＭＲを供給することができるとともに、任意の方向に所望の速度で移動させることができる。
【００４０】
図４（Ａ）は、図２（Ａ）に示すノズル吐出口の変形例を示す。図４（Ａ）に示す三角形タイプのノズル１２２ａを用いた場合、三角形のノズル吐出口２２ｃにより、例えば図４（Ｂ）に示すように、上に尖った状態の三角形断面の供給要素ＲＥを横一列に並べ、次に下に尖った状態の三角形断面の供給要素ＲＥを隙間を埋めるように横一列に並べる。このように断面形状の上下反転を伴う積層を繰り返すことで、隙間の無い積層が可能になる。なお、図４（Ａ）に示すノズル１２２ａは、一対のノズル２２ａ，２２ｂの一方に代えて、或いは一対のノズル２２ａ，２２ｂに追加して組み込むことができる。
【００４１】
図４（Ｃ）は、図２（Ａ）に示すノズル吐出口の別の変形例を示す。図４（Ｃ）に示す楕円タイプのノズル２２２ａを用いた場合、楕円形のノズル吐出口２２ｃにより、例えば図４（Ｄ）に示すように、横長の楕円断面の供給要素ＲＥを縦横に積み重ねるように充填することができる。ここで、ノズル吐出口２２ｃの楕円の曲率が最も小さい縁部分の曲率半径は、０．０３ｍｍ〜３ｍｍとすることが望ましい。図４（Ｅ）は、図４（Ｃ）に示すノズル吐出口の変形例を示す。図４（Ｅ）に示す楕円タイプのノズル２２２ａを用いた場合、楕円形のノズル吐出口２２ｃにより、例えば図４（Ｆ）に示すように、横長の楕円断面の供給要素ＲＥを縦横に積み重ねるように充填することができる。なお、図４（Ｃ）及び４（Ｅ）に示すノズル２２２ａは、一対のノズル２２ａ，２２ｂの一方に代えて、或いは一対のノズル２２ａ，２２ｂに追加して組み込むことができる。
【００４２】
図４（Ｇ）及び４（Ｈ）は、図４（Ｃ）に示すノズル吐出口を用いた積層方法の変形例を示す。この場合、図４（Ｈ）に示すように、供給要素ＲＥの横方向又はＹ方向の位置を上下層間で半ピッチずらしている。これにより、供給要素ＲＥの充填密度が高まる。
【００４３】
図４（Ｉ）は、図２（Ａ）に示すノズル吐出口の別の変形例を示す。図４（Ｉ）に示す長方形タイプのノズル３２２ａを用いた場合、長方形のノズル吐出口２２ｃにより、例えば図４（Ｊ）に示すように、横長の矩形断面の供給要素ＲＥを縦横に積み重ねるように充填することができる。図４（Ｋ）は、図４（Ｉ）に示すノズル吐出口の変形例を示す。図４（Ｋ）に示す楕円タイプのノズル３２２ａを用いた場合、長方形のノズル吐出口２２ｃにより、例えば図４（Ｌ）に示すように、縦長の矩形断面の供給要素ＲＥを縦横に積み重ねるように充填することができる。なお、図４（Ｉ）及び４（Ｋ）に示すノズル３２２ａは、一対のノズル２２ａ，２２ｂの一方に代えて、或いは一対のノズル２２ａ，２２ｂに追加して組み込むことができる。
【００４４】
図５（Ａ）及び５（Ｂ）は、図２（Ａ）及び２（Ｂ）に示す造形材料吐出部２２の変形例を示す。図示の造形材料吐出部２２では、ノズル１２２ａ，３２２ａに付帯して回転装置２５を設けている。回転装置２５は、モーターや伝達機構を含んで構成され、ノズル１２２ａ，３２２ａを軸心ＡＸのまわりに例えば３６０°回転させる。これにより、三角形や矩形のノズル吐出口２２ｃであっても、ノズル吐出口２２ｃの進行方向前方又は進行方向後方の一辺２２ｔが、供給要素ＲＥの延びる移動方向に対して直交するように配置することができる。
【００４５】
図５（Ｃ）は、ノズル吐出口２２ｃが矩形の場合を示す。この場合において、ノズル吐出口２２ｃの軌跡Ｔ１がＸ方向に延びるように設定したとき、ノズル駆動部としての回転装置２５及び制御部８０によってノズル吐出口２２ｃの一辺２２ｔ（１つの直線部ＳＳ）が軌跡Ｔ１又はＸ方向に垂直なＹ方向に延びるように調整する。このとき、ノズル吐出口２２ｃの輪郭を構成する１つの直線部ＳＳは、樹脂を供給する装置部分としての造形材料吐出部２２又は支持部材２２ｓの正面に対して正対する。また、ノズル吐出口２２ｃの軌跡Ｔ２がＸ方向に対して所定の角度を成して延びるように設定したとき、回転装置２５によってノズル吐出口２２ｃの一辺２２ｔが軌跡Ｔ２に垂直な方向に延びるように調整する。軌跡Ｔ１に対する軌跡Ｔ２の角度をαとして、軌跡の変更に伴ってノズル吐出口２２ｃの一辺２２ｔも角度αだけ回転する。これにより、溶融樹脂ＭＲや供給要素ＲＥを所期の断面形状又は姿勢で供給することができ、造形物ＦＯを構成する単位層ＵＬ（図８（Ｃ）参照）の充填状態を良好なものとできる。なお、ヘッド部２０ａを鉛直軸のまわりに回転させることで同様の効果が得られるが、回転装置２５を用いることで回転後の位置決めが容易となる。
【００４６】
図５（Ｄ）は、ノズル吐出口２２ｃが三角形の場合を示す。この場合において、ノズル吐出口２２ｃの軌跡Ｔ１がＸ方向に延びるように設定したとき、ノズル駆動部としての回転装置２５及び制御部８０によってノズル吐出口２２ｃの一辺２２ｔがＸ方向に垂直なＹ方向に延びるように調整する。このとき、ノズル吐出口２２ｃの輪郭を構成する１つの直線部ＳＳ又は輪郭を構成する１つの頂点部ＶＰは、樹脂を供給する装置部分としての造形材料吐出部２２又は支持部材２２ｓの正面に対して正対する。また、ノズル吐出口２２ｃの軌跡Ｔ２がＸ方向に対して所定の角度を成して延びるように設定したとき、回転装置２５によってノズル吐出口２２ｃの一辺２２ｔが軌跡Ｔ２に垂直な方向に延びるように調整する。
【００４７】
図６（Ａ）及び６（Ｂ）は、三角形のノズル吐出口２２ｃを用いた積層方法を説明する図である。図５（Ｄ）等に示す三角形のノズル吐出口２２ｃを用いた場合、単位層ＵＬの下側と上側とで、ノズル吐出口２２ｃの向きを１８０°変化させる必要がある。図６（Ａ）の場合、単位層ＵＬの下側部分ＲＥ１１（図４（Ｂ）参照）を形成する軌跡ＴＬを示している。ノズル吐出口２２ｃは、始点ＩＰ１から延びる軌跡ＴＬに沿って移動する。ここで、ノズル吐出口２２ｃにおいて軌跡ＴＬに垂直な一辺２２ｔは、常に進行方向前方側となるように配置されており、軌跡ＴＬのコーナーでは、ノズル吐出口２２ｃが９０°回転する。つまり、逆行する際には、ノズル吐出口２２ｃは、合計１８０°回転することになる。一方、図６（Ｂ）の場合、単位層ＵＬの上側部分ＲＥ１２（図４（Ｂ）参照）を形成する軌跡ＴＨを示している。ノズル吐出口２２ｃは、始点ＩＰ２から延びる軌跡ＴＨに沿って移動する。ここで、ノズル吐出口２２ｃにおいて軌跡ＴＨに垂直な一辺２２ｔは、常に進行方向後方側となるように配置されており、軌跡ＴＨのコーナーでは、ノズル吐出口２２ｃが９０°回転する。
【００４８】
図７は、ノズル吐出口２２ｃが楕円形の場合を示す。この場合において、ノズル吐出口２２ｃの軌跡Ｔ１がＸ方向に延びるように設定したとき、回転装置２５によってノズル吐出口２２ｃの長軸又は短軸がＸ方向に垂直なＹ方向に延びるように調整する。また、ノズル吐出口２２ｃの軌跡Ｔ２がＸ方向に対して所定の角度を成して延びるように設定したときも、回転装置２５によってノズル吐出口２２ｃの長軸又は短軸が軌跡Ｔ２に垂直な方向に延びるように調整する。
【００４９】
図１（Ａ）及び１（Ｂ）に戻って、カメラ４０は、ＣＣＤ撮像素子等からなり、造形装置１００の上部又はヘッド部２０ａに固定されて、ステージ３８上の造形物ＦＯの上面を撮影する。カメラ４０は、制御部８０の制御下で撮影動作を行い、例えば溶融樹脂ＭＲによってＸＹ面に沿って延びる単位層の形成を完了した段階で、造形物ＦＯの上面全体、つまり単位層全体を撮影する。カメラ４０は、上記のように単位層の形成完了状態を撮影するだけでなく、単位層の形成中を撮影することもできる。カメラ４０は、単位層中の樹脂の隙間を撮影できる程度の分解能を有しており、取得した画像のパターン分布から単位層中に残る隙間（つまり未充填部又は欠落部）の有無やサイズの判定を可能にする。カメラ４０が造形装置１００の容器上部に固定される場合、撮影に際してヘッド部２０ａを隅に待避させる。
【００５０】
制御部８０は、オペレーターとのインターフェースである入出力部８１と、プログラムに基づいてデータ等に対する演算処理、外部装置の制御等を行う演算処理部８２と、外部からのデータ、演算処理結果等を保管する記憶部８３とを備える。
【００５１】
入出力部８１は、造形物ＦＯの３次元的な目標形状の形状データ（３Ｄデータ）を入力することができるようになっている。入出力部８１は、目標形状の３Ｄデータを外部のコンピュータ装置等から通信回線を介して取得する構成であってもよいし、制御部８０に接続された記録媒体から目標形状の３Ｄデータを読み取る構成であってもよい。入出力部８１は、キーボード等の操作部を利用して目標形状の３Ｄデータを直接入力できるものであってもよい。入出力部８１に入力された３Ｄデータは、演算処理部８２に転送される。
【００５２】
演算処理部８２は、ＣＰＵ（Central Processing Unit）等の演算部、インターフェース回路等の付属回路を有しており、造形制御プログラムを実行する。すなわち、演算処理部８２は、入出力部８１から転送された３Ｄデータに基づいて、造形材料を３次元で造形するための単位層毎のデータを作成（構築）する。この際、単位層毎のデータは、ノズル吐出口２２ｃをステージ３８に対して２次元的に移動させるとともに、ノズル吐出口２２ｃから押し出される所定断面の溶融樹脂ＭＲを、軌跡又は走査パスとして単位層の外縁内に密に配置するようなものとする。
【００５３】
具体的には、図８（Ａ）及び８（Ｂ）に模式的に示すように、演算処理部８２によって決定される走査パスは、例えばノズル吐出口２２ｃをＸＹ面に沿って２次元的に走査するように移動させながら単位層ＵＬの輪郭内を溶融樹脂ＭＲによって漏れなく埋めるものとする。より詳細には、例えばＸ方向にノズル吐出口２２ｃの主走査を行いながら、Ｙ方向にノズル吐出口２２ｃの副走査を行うことで面状の領域である単位層ＵＬを充填することができる。この際、主走査の幅は、各位置における単位層のＹ幅となり、副走査の刻みは、溶融樹脂ＭＲの幅又は径とする。図示の例では、まず、単位層ＵＬの輪郭の外縁に沿ってノズル吐出口２２ｃを移動させて溶融樹脂ＭＲで外縁部２ａを形成し、その後、単位層ＵＬの内側部分２ｂを溶融樹脂ＭＲで端から充填するように形成している。外縁部２ａは、例えば図３（Ａ）に示す四角形タイプのノズル２２ａを利用して形成し、内側部分２ｂは、例えば図３（Ｂ）に示す円形タイプのノズル２２ｂを利用して形成する。以上のようなノズル吐出口２２ｃの軌跡としての単位層ＵＬ毎の走査パス３ａ，３ｂ（図８（Ｃ）参照）は、後述する記憶部８３に保管される。
【００５４】
単位層形成のため溶融樹脂ＭＲを供給する軌跡又は走査パスは、一筆書きのような単一のパスからなるものに限らず、複数の分離されたパス部分からなるものとすることができる。走査パスは、直線的な走査をシフトさせながら繰り返すものに限らず、曲線的な走査を繰り返すものであってもよい。
【００５５】
制御部８０又は演算処理部８２は、造形材料取扱部２０のノズル吐出口２２ｃの相対的走査に際しての形成条件の設定を行う。形成条件は、ノズル形状及び造形条件を含む。ここで、ノズル形状は、図２（Ｂ）等に示すノズル吐出口２２ｃの形状やサイズを意味し、造形条件には、溶融樹脂ＭＲの吐出量［ｇ／ｍｉｎ］、ノズル温度［℃］、造形スピード［ｍｍ／ｓ］、オーバーラップ量［％］、内部充填率［％］、積層ピッチ［ｍｍ］、ステージ温度［℃］、フィラメント径［ｍｍ］等が含まれる。ここで、溶融樹脂ＭＲの吐出量は、造形材料供給部２１から送り出す樹脂フィラメントの量又はスピードを示し、ノズル温度は、加熱部２３によって加熱されたノズル２２ａの温度を示し、造形スピードは、ノズル吐出口２２ｃを走査パスに沿って移動させる速度を示し、オーバーラップ量は、走査に際して隣接するパス部分の間隔を示す。また、内部充填率は、造形物ＦＯの内部での樹脂充填率を示し、積層ピッチは、単位層ＵＬの厚みに相当し、ステージ温度は、ステージ３８上面の温度を示し、フィラメント径は、単位層ＵＬの厚みを示し、フィラメント径は、カートリッジ２１ａ，２１ｂから送り出される樹脂フィラメントの直径を示す。以上において、オーバーラップ量については、造形物ＦＯ上に線状に供給された段階での溶融樹脂ＭＲの幅だけ副走査方向に送る場合、標準の１００％となる。溶融樹脂ＭＲの断面が円形や長円形である場合、吐出された溶融樹脂ＭＲの供給要素ＲＥは変形して隣接する供給要素と変形し密着する。このような変形を見越してオーバーラップ量を設定することで、各単位層における樹脂の充填率を高めることができ、造形物ＦＯの強度を向上させることができる。
【００５６】
制御部８０は、切替部又は条件変更部として、走査パスの作成と走査に際しての形成条件の設定とを行う際に、造形物ＦＯを構成する単位層ＵＬ内の局所的な部分領域について、その周囲に対して形成条件（ノズル形状及び造形条件）を変更する。すなわち、制御部８０は、走査条件設定部として、造形物ＦＯの形状データからノズル吐出口２２ｃによる走査パスの作成と走査に際しての成形条件の設定とを行うとともに、切替部又は条件変更部として、所定の単位層内の部分領域について、その周囲に対してノズル形状及び造形条件を変更する。
【００５７】
第１の手法として、制御部８０は、予め単位層毎に一様な吐出を行う基本条件を設定し、この基本条件から予見又は予測される充填状態に基づいて基本条件を修正して修正条件を得る。具体的には、制御部８０は、基本条件として、単位層ＵＬのどこに溶融樹脂ＭＲを供給するかでノズル形状を選択する。例えば外縁部２ａを図３（Ａ）に示す四角形タイプのノズル２２ａ形成することで、外観に隙間が形成されにくく強度を確保しやすい。また、内側部分２ｂを図３（Ｂ）に示す円形タイプのノズル２２ｂを利用して形成することで、迅速で誤差感度の低い造形が可能になる。また、制御部８０は、予測部として、上記のように選択したノズル形状又はこれから把握される溶融樹脂ＭＲの断面形状制を元に、単位層毎に標準の走査パス及び基本条件による粗密及び隙間を予測又は判定する。制御部８０は、標準の走査パス及び基本条件による粗密及び隙間に関する予測結果又は判定結果を基に、所定の許容度を超えた区分領域において上記基本条件を修正した修正条件を造形条件とする。つまり、局所的な条件設定を行う。図８（Ｃ）に示す走査パス３ｂの場合、折り返し位置に対応する変曲点５ａの近傍に隙間４ａが形成されるとともに、外縁部２ａに沿った４隅部分５ｂにも隙間４ｂが形成され、これらの隙間４ａ，４ｂは、所定の許容度を超える可能性があり、成形条件又は造形条件の修正が必要となる区分領域となる傾向が生じる。このため、変曲点５ａの近傍や４隅部分５ｂでは、溶融樹脂ＭＲの吐出量を増やしたり、ノズル温度を高めたり、造形スピードを遅くしたり、オーバーラップ量を増やすことが考えられる。また、変曲点５ａの近傍や４隅部分５ｂでは、標準の走査パスに追加部分等の変更を加えることもできる。
【００５８】
第２の手法として、制御部８０は、予め単位層毎に一様な造形条件で吐出を行うといった基本条件を設定し、この基本条件による結果的な隙間の発生状態に基づいて、造形材料取扱部２０に隙間を充填するような事後的修正を加える動作を行わせる。具体的には、制御部８０の制御下で、基本条件に基く走査パスに従って一つの単位層を造形した後に隙間の有無が判別され、当該一つの単位層上に次の単位層を造形する際に、一つの単位層に生じた隙間を充填するように修正された造形条件で次の単位層を造形する。或いは、制御部８０の制御下で、基本条件に基づく走査パスに従って一つの単位層を造形した段階で隙間の有無が判別され、当該隙間を充填する追加充填の工程（以下、追加工程とも呼ぶ）が実施される。この際、制御部８０は、次の単位層を形成するための造形条件又は成形条件を、直前の工程で単位層に生じた隙間を充填するように修正された造形条件を決定する。また、制御部８０は、直前の工程で単位層に生じた隙間を充填するような追加充填の工程のための造形条件又は成形条件を決定する。
【００５９】
第２の手法において、次の単位層を造形するための修正された造形条件では、溶融樹脂ＭＲの吐出量を増やしたり、ノズル温度を高めたり、造形スピードを遅くしたり、オーバーラップ量を増やすことが考えられる。また、隙間を充填する追加工程の造形条件では、隙間の形状やサイズに応じて、溶融樹脂ＭＲの吐出量、ノズル温度、造形スピード、オーバーラップ量、ノズル形状等が適宜調整される。
【００６０】
造形物ＦＯを構成する単位層に生じた隙間は、例えばカメラ４０を利用した画像認識によって認識される。カメラ４０によって造形物ＦＯの上面を撮影し、画像処理後のパターン分布から隙間の有無及び範囲を判定できる。この際、造形物ＦＯの上面を例えば斜めから照明することで陰影を生じさせ易く、隙間の判別が容易になる。
【００６１】
制御部８０は、第２の手法を用いる場合、ユーザーの便宜を考慮して、造形物ＦＯの上面の隙間箇所、隙間を充填する補修箇所を、入出力部８１に可視化表示する。追加工程を実施する場合、追加工程の走査パスを入出力部８１に可視化表示することもできる。
【００６２】
以下、図９を参照して、図１（Ａ）に示す造形装置１００を用いた立体造形物の製造方法、つまり造形方法について説明する。
【００６３】
まず、制御部８０の演算処理部８２は、入出力部８１を利用して、ユーザーに対して、機械強度向上と造形時間抑制とを両立させる動作モードで造形を行う否かの確認を行う（ステップＳ１０）。この動作モードを強度向上・時短モードとも呼ぶ。
【００６４】
制御部８０の演算処理部８２は、強度向上・時短モードが設定された場合（ステップＳ１０でＹ）、入出力部８１を介して造形物ＦＯの３次元的な目標形状の形状データ（３Ｄデータ）の入力を受け付ける（ステップＳ１１）。演算処理部８２は、この形状データを記憶部８３に保管する。
【００６５】
次に、演算処理部８２は、入出力部８１を介して受け取った形状データから、強度向上・時短モードで立体的な造形物ＦＯを造形するための、造形物ＦＯを構成する造形材料の単位層ＵＬ毎の初期データを作成し、結果をユーザー又はオペレーターに提示する（ステップＳ１２）。この処理のことを走査条件設定処理と呼び、演算処理部８２は、走査条件設定部として機能する。演算処理部８２は、この初期データを記憶部８３に保管する。初期データには、２次元の走査パス、走査に付帯する基本条件等の情報が含まれる。基本条件は、選択したタイプのノズル吐出口２２ｃを移動させつつノズル吐出口２２ｃから溶融樹脂ＭＲを吐出させることで目標とする単位層ＵＬを形成するための標準的な造形条件であり、演算処理部８２が、造形物ＦＯのサイズ、形状精度、造形速度等の設定に基づき、記憶部８３に保管した参照テーブル等を参酌して予め決定する。基本条件には、ノズル形状も含まれ、例えば造形物ＦＯの外縁部分と内側部分とでノズル形状を変更することができ、ノズル形状によっては走査パスに沿ったノズル吐出口２２ｃの向きが規定される。強度向上・時短モードでは、充填率を高めるためノズル形状として矩形や三角形が選択される。以上の基本条件は、ユーザーが入出力部８１を操作することで修正又は調整することができる。
【００６６】
次に、演算処理部８２は、各単位層ＵＬの初期データに関して、走査パスを考慮して基本条件を局所的に切り替え又は変更して修正条件を決定し、結果をユーザー又はオペレーターに提示する（ステップＳ１３）。この処理のことを切替処理又は条件変更処理と呼び、演算処理部８２は、切替部として機能する。すなわち、演算処理部８２は、予測部として隙間箇所を予測するとともに、条件修正部として予測した隙間箇所に応じて形成条件を修正する。具体的には、特定の単位層ＵＬに関する走査パスのうち一部において、基本条件としてのノズル形状に関する条件を変更することができる。つまり、走査パスの途中でノズル形状を局所的に変更することができる。また、演算処理部８２は、特定の単位層ＵＬに関する走査パスのうち変曲点等に対応する部分では、基本条件を修正して吐出量を相対的に増加させたり、ノズル温度を相対的に上昇させたり、造形スピードを相対的に低下させたり、基本の走査パスに追加部分を設けたりする操作を行って、この操作後の修正条件又は局所的な条件設定を記憶部８３に保管する。以上のような条件修正処理は、造形物ＦＯを構成する各単位層ＵＬについて行われ、記憶部８３には、各単位層ＵＬの修正条件が保管される。
【００６７】
図１０（Ａ）は、基本の走査パスに追加部分を設ける一例を示しており、変曲点５ａ及び４隅部分５ｂ又はそれらの近傍において、規則的なパターンの走査パス３ｂからはみ出すように追加部分３ｄ，３ｅを設けている。この場合、追加部分３ｄ，３ｅによって走査パス３ｂを拡張したものとなっており、追加部分３ｄ，３ｅを含む走査パス３ｂが一筆書きの状態となっている。図１０（Ｂ）は、基本の走査パスに追加部分を設ける別の例を示しており、変曲点５ａの近傍において、規則的なパターンの走査パス３ｂから分離した追加部分３ｆを設けている。この場合、走査パス３ｂによる造形が行われた後に追加部分３ｆによる造形が行われることになる。
【００６８】
図１１（Ａ）は、ステップＳ１３で説明した基本条件及び修正条件のユーザーに対する提示例を示す。演算処理部８２は、形成条件を変更したこと及び変更した条件を表示する表示部として機能し、入出力部８１としてのディスプレイに条件変更に関する表示を行わせる。入出力部８１であるディスプレイの表示領域ＤＡのうち左側の領域ＤＡ１には、最下層及び最上層の成形条件として、その基本条件、修正条件、所要造形時間の見積等の内容が表示され、修正条件の適用のあった箇所Ｃ１が着色されて表示されている。修正条件については、ダイアログボックス形式のウィンドウを開くことで表示される。また、表示領域ＤＡのうち右側の領域ＤＡ２には、中間層の成形条件として、その基本条件、修正条件等の内容が表示され、修正条件の適用のあった箇所Ｃ２が着色されて表示されている。図１１（Ａ）では、１つの単位層について表示が行われているが、全ての単位層について同様の表示を行うことができる。
【００６９】
図９に戻って、演算処理部８２は、ステップＳ１３で得た修正条件に基づいて造形材料取扱部２０を動作させることで、単位層ＵＬを順次形成し、造形物ＦＯを形成する（ステップＳ１４）。
【００７０】
制御部８０の演算処理部８２は、強度向上・時短モードが設定されなかった場合（ステップＳ１０でＮ）、入出力部８１を介して造形物ＦＯの３次元的な目標形状の形状データ（３Ｄデータ）の入力を受け付け（ステップＳ１１）、受け取った形状データから造形物ＦＯを構成する単位層ＵＬ毎の初期データを作成し（ステップＳ２）、初期データに基づいて造形物ＦＯを形成する（ステップＳ１８）。強度向上・時短モードでない場合、ノズル形状として、円形等が選択される。
【００７１】
以下、図１２を参照して、図１（Ａ）に示す造形装置１００を用いた造形方法の別の例について説明する。
【００７２】
まず、制御部８０の演算処理部８２は、入出力部８１を利用して、ユーザーに対して強度向上・時短モードで造形を行う否かの確認を行う（ステップＳ１０）。強度向上・時短モードが設定された場合（ステップＳ１０でＹ）、演算処理部８２は、入出力部８１を介して造形物ＦＯの３次元的な目標形状の形状データ（３Ｄデータ）の入力を受け付け（ステップＳ１１）、受け取った形状データから造形物ＦＯを構成する単位層ＵＬ毎の初期データを作成する（ステップＳ１２）。
【００７３】
次に、演算処理部８２は、ステップＳ１２で得た初期データに基づいて造形材料取扱部２０を動作させることで、最も下側の単位層ＵＬを形成する（ステップＳ２４）。この際、演算処理部８２は、選択されているタイプのノズル吐出口２２ｃから基本条件に基づいて溶融樹脂ＭＲが押し出されるように、造形材料取扱部２０や３次元駆動部３０の動作を制御する。
【００７４】
次に、演算処理部８２は、最終層を形成したか否かを判断し（ステップＳ２５）、最終層を形成していなければ（ステップＳ２５でＮ）、ステップＳ２４で形成した単位層ＵＬの隙間状態を画像認識によって把握する（ステップＳ２６）。隙間状態は、カメラ４０によって造形物ＦＯの上面を撮影し、画像処理後のパターン分布から決定することができる。隙間状態は、例えば隙間の有無及び範囲によって特定される。演算処理部８２は、隙間状態を入出力部８１のディスプレイを介してオペレーターに提示することができる（図１４参照）。
【００７５】
次に、演算処理部８２は、ステップＳ２６で把握した隙間状態が許容限度を超えて造形工程又は成形工程の修正が必要か否かを判断し（ステップＳ２７）、造形工程又は成形工程の修正が必要であれば（ステップＳ２７でＹ）、次の単位層ＵＬについて基本条件を局所的に変更して修正条件を造形条件又は成形条件として当該次の単位層ＵＬを成形する（ステップＳ２８）。つまり、演算処理部８２は、隙間状態が良くない直前の単位層ＵＬの隙間を充填するように修正された造形条件又は成形条件を算出する。このような造形条件又は成形条件の修正は、切替処理であり、走査パス３ｂ上の隙間箇所に対応して局所的に設定され、隙間の形状やサイズに適合したものとされる。演算処理部８２は、修正条件が適用される次の単位層ＵＬを形成する前に、走査パス３ｂ上の隙間修正箇所を入出力部８１のディスプレイを介してオペレーターに提示することができる。なお、次の単位層ＵＬについて基本条件を局所的に変更して修正条件を決定する際には、直前の単位層ＵＬに対する画像認識による隙間の判別を利用することができるが、選択したノズルについて事前に把握している溶融樹脂ＭＲの断面形状データを利用することもできる。
【００７６】
ステップＳ２８で単位層ＵＬを造形した場合、ステップＳ２４に戻ってステージ３８を単層分だけ降下させ、次の単位層ＵＬを形成する。なお、ステップＳ２８で単位層ＵＬを造形し、ステップＳ２６に進んでステップＳ２８で形成した単位層ＵＬの隙間状態を把握することもできる。この場合、各単位層ＵＬが下側の単位層ＵＬの隙間状態を修正したものとなる。
【００７７】
以下、図１３を参照して、図１（Ａ）に示す造形装置１００を用いた造形方法のさらに別の例について説明する。この造形方法は、図１１に示す造形方法を一部変更したものとなっている。
【００７８】
まず、制御部８０の演算処理部８２は、入出力部８１を利用して、ユーザーに対して、強度向上モードで造形を行う否かの確認を行う（ステップＳ１０）。強度向上モードでは、機械強度向上を優先し、造形時間の増加を可能な限り許容する。
【００７９】
強度向上モードが設定された場合（ステップＳ１０でＹ）、演算処理部８２は、入出力部８１を介して造形物ＦＯの３次元的な目標形状の形状データ（３Ｄデータ）の入力を受け付け（ステップＳ１１）、受け取った形状データから造形物ＦＯを構成する単位層ＵＬ毎の初期データを作成する（ステップＳ１２）。さらに、演算処理部８２は、ステップＳ１２で得た初期データに基づいて単位層ＵＬを形成し（ステップＳ２４）、最終層を形成していなければ（ステップＳ２５でＮ）、ステップＳ２４で形成した単位層ＵＬの隙間状態を画像認識によって把握する（ステップＳ２６）。
【００８０】
演算処理部８２は、ステップＳ２６で把握した隙間状態が許容限度を超えて造形工程又は成形工程の修正が必要であると判断した場合（ステップＳ２７でＮ）、追加吐出層の造形条件又は成形条件を決定する（ステップＳ３８）。つまり、演算処理部８２は、切替処理として、隙間状態が良くない直前の単位層ＵＬの隙間を充填する追加工程のための造形条件又は成形条件を算出する。このような追加工程の造形条件又は成形条件は、走査パス３ｂ上の隙間箇所に対応する局所的なものであり、隙間の形状やサイズに適合したものとされる。演算処理部８２は、追加工程を実行して直前の単位層ＵＬを補充する前に、追加工程を行う箇所を入出力部８１のディスプレイを介してオペレーターに提示することができる。また、演算処理部８２は、入出力部８１のディスプレイを介してオペレーターが追加工程のための成形条件の設定を修正することを受け付ける。
【００８１】
その後、演算処理部８２は、ステップＳ３８で決定した追加吐出層の造形条件に基づいて造形材料取扱部２０を動作させることで、直前の単位層ＵＬの隙間を充填するような追加吐出層を形成する（ステップＳ３９）。
【００８２】
図１４（Ａ）は、ステップＳ２６で把握した隙間状態を例示し、図１４（Ｂ）は、ステップＳ３９による追加吐出層の形成後を示している。なお、図１４（Ａ）において、点線で示す領域ＡＲ１は、隙間を埋めるような追加工程を行う箇所の表示例であり、例えば周囲に対して色分けした状態で表示される。
【００８３】
図１１（Ｂ）は、追加工程を行う場合における修正条件等のユーザーに対する提示例を示す。この場合、追加工程に対応する「追加吐出」が「有り」となっている。
【００８４】
図１５（Ａ）は、具体的な造形物の外観を示す斜視図であり、図１５（Ｂ）は、造形物の側面図である。図示の造形物ＦＯは、截頭四角錐形の外形を有し、側面が傾斜している。
【００８５】
図１６（Ａ）〜１６（Ｃ）は、図１５（Ａ）等に示す造形物の成形方法を説明する図であり、最下層の形成工程を示している。この場合、造形物ＦＯの側面が傾斜することを考慮して、最下層Ｕ１の外縁部２ａは、例えば図４（Ａ）に示す三角形タイプのノズル２２２ａを利用して形成し、内側部分２ｂは、例えば図３（Ａ）に示す矩形タイプのノズル２２ａを利用して形成する。最下層Ｕ１において、外縁部２ａと内側部分２ｂとの間には、通常の基本条件であれば、変曲点等に対応する隙間４ａ，４ｂのほか、隙間４ｇが形成されるので、これらの隙間４ａ，４ｂ，４ｇを埋めるように、形成条件を変更する。具体的には、（１）基本条件から予測される充填状態に基づいて基本条件を修正した修正条件で内側部分２ｂの外周を成形すること、（２）最下層を造形した後に隙間の有無を判別し、最下層上に次の単位層を造形する際に、最下層に生じた隙間を充填するように修正された造形条件で次の単位層を造形すること、或いは、（３）最下層を造形した後に隙間の有無を判別し、当該隙間を充填する追加の工程を実施することが考えらえる。
【００８６】
造形物の成形方法は、図９、１２、１３に例示した動作に限らず、これらの動作を組み合わせたものとできる。
【００８７】
具体的には、図１７に示すように、演算処理部８２は、入出力部８１を利用して、ユーザーに対して強度向上モードで造形を行う否かの確認を行う（ステップＳ５１０）。強度向上モードが設定された場合（ステップＳ５１０でＹ）、演算処理部８２は、入出力部８１を介して造形物ＦＯの３次元的な目標形状の形状データ（３Ｄデータ）の入力を受け付け（ステップＳ１１）、受け取った形状データから造形物ＦＯを構成する単位層ＵＬ毎の初期データを作成する（ステップＳ１２）。
【００８８】
その後、演算処理部８２は、入出力部８１を利用して、ユーザーに対して、時短モードを選択するか否かの確認を行う（ステップＳ５１）。ステップＳ５１でユーザーが時短モードを選択した場合、演算処理部８２は、ユーザーに対して、次の単位層の造形で修正を加えるか否かの確認を行う（ステップＳ５２）。次の単位層の造形で修正する場合（ステップＳ５２でＹ）、演算処理部８２は、図１２に示すステップＳ２４〜Ｓ２８を実行し（ステップＳ５３）、次の単位層の造形で修正しない場合（ステップＳ５２でＮ）、図９に示す修正条件の決定（ステップＳ１３）及び造形物ＦＯの形成（ステップＳ１４）を行う。
【００８９】
ステップＳ５１でユーザーが時短モードを選択しなかった場合、演算処理部８２は、図１３に示すステップＳ２４〜Ｓ２７、Ｓ３８、Ｓ３９、すなわち追加工程を実施する（ステップＳ５５）。
【００９０】
つまり、強度向上モード及び時短モードが選択された場合、隙間を低減する処理を行うものの隙間を充填する追加工程を行わず、時間制限のない強度向上モードが選択された場合、隙間を充填する追加工程を行うことになる。
【００９１】
以上で説明した実施形態の造形方法によれば、切替部としての演算処理部８２がノズル形状及び造形条件を含む形成条件を途中で切り替えるので、造形箇所に応じてノズル形状を選択することができ、隙間の発生を抑えつつ密度の高い樹脂層を形成でき、密着面積の増加によって造形物の引張強度を改善することができる。また、本方法では、溶剤が不要となり、堆積樹脂間の密着性を維持したまま隙間を埋めることができ、環境負荷も無い。また、本方法では、設計形状からの崩れも抑制でき、コストアップを抑えることができるとともに、使用可能な樹脂材料も限定されない。
【００９２】
以下、具体的な実施例について説明する。堆積樹脂間の隙間を埋めて機械強度を確保、かつ造形スピード早くする条件で造形を実施した。造形品の形状は、縦横１０ｍｍ×１０ｍｍ×厚み５ｍｍである。使用する樹脂はＡＢＳであり、樹脂種で定める基本条件は表１の通りとした。
【００９３】
図９に示すように各単位層ＵＬの初期データに関して走査パスを考慮して基本条件を局所的に変更して修正条件を決定する場合として、修正のため造形スピードを調整した。具体的には、変曲点において、造形スピードを標準の３２ｍｍ／ｓから修正値の２４ｍｍ／ｓにすることで、溶融樹脂を局所的に多く吐出させ密な層を形成した。具体的な条件を以下の表１にまとめた。表１において、「標準設定値」は、基本条件に相当し、「局所的な条件変更値」は、修正条件に相当する。「調整幅」は、基本条件の修正可能な範囲を意味する。
〔表１〕
2019025759.tif 000003
【００９４】
試作した造形品については、走査パス３ｂを横切るようにカットし、断面を顕微鏡で観察し隙間の有無を評価した。上記の実施例による造形品では隙間が形成されないことを確認した。
【００９５】
図１３に示すように隙間のできた単位層ＵＬに対して追加吐出層を形成する場合、追加吐出層の造形条件は、以下の表２のようなものとした。表からも明らかなように、追充填する箇所において、標準造形条件であるノズル温度を２４５℃から２５５℃に上昇させた。
〔表２〕
2019025759.tif 000004
【００９６】
本発明は、上記実施形態や実施例に限定されるものではない。例えば、造形物ＦＯの形状は任意に設定することができ、内部に空洞を有するような形状であっても、支持材を利用することで形成することができる。
【００９７】
図２（Ａ）及び２（Ｂ）に示す例では、開口形状が異なるノズル２２ａ，２２ｂをセットして用いているが、相似形でサイズのみが異なる開口形状のノズルをセットして用いることができる。本明細書において、サイズのみが異なる場合も、ノズル形状が異なる場合に含めて取り扱う。
【００９８】
ノズル２２ａの開口形状又はノズル吐出口２２ｃの輪郭は、矩形や三角形といった多角形に限らず、例えば台形等であってもよく、直線部ＳＳを有する各種多角形とすることができる。
【００９９】
表１の例では、造形スピードを調整したが、ノズル移動量を瞬間的に一時停止させたり、吐出量を増やしたり、オーバーラップ量を調整したりすることができ、走査パスに追加部分を設けることができる。
【０１００】
表２の例では、ノズル温度を調整したが、ノズル移動量を瞬間的に一時停止させたり、吐出量を増やしたり、オーバーラップ量を調整したりすることができる。
【０１０１】
カメラ４０によって形成途中の造形物ＦＯの上面の単位層ＵＬを撮影して隙間の有無を判定したが、カメラ４０に代えてレーザースキャンやＸ線ＣＴを用いることで、深さ方向を含めた診断を行うことができ、より正確な追充填樹脂容量を算出することができる。
【符号の説明】
【０１０２】
２ａ…外縁部、  ２ｂ…内側部分、  ３ａ，３ｂ…走査パス、  ３ｄ，３ｅ，３ｆ…追加部分、  ４ａ，４ｂ，４ｇ…隙間、  ５ａ…変曲点、  ５ｂ…隅部分、  ２０…造形材料取扱部、  ２０ａ…ヘッド部、  ２１…造形材料供給部、  ２２…造形材料吐出部、  ２２ａ，２２ｂ…ノズル、  ２２ｃ…ノズル吐出口、  ２２ｓ…支持部材、  ２２ｔ…一辺、  ２３…加熱部、  ２５…回転装置、  ３０…３次元駆動部、  ３１…ヘッド駆動部、  ３２…ステージ駆動部、  ３８…ステージ、  ４０…カメラ、  ８０…制御部、  ８１…入出力部、  ８２…演算処理部、  ８３…記憶部、  １００…造形装置、  １２２ａ，２２２ａ，３２２ａ…ノズル、  ＡＲ１…領域、  ＡＸ…軸心、  ＣＴ…線、  ＤＡ…表示領域、  ＦＯ…造形物、  ＦＳ…平坦性面、  ＭＲ…溶融樹脂、  ＲＥ…供給要素、  ＳＳ…直線部、  Ｔ１，Ｔ２，ＴＨ，ＴＬ…軌跡、  Ｕ１…最下層、  ＵＬ…単位層、  ＶＰ…頂点部
【図１】
2019025759.tif 000005
【図２】
2019025759.tif 000006
【図３】
2019025759.tif 000007
【図４】
2019025759.tif 000008
【図５】
2019025759.tif 000009
【図６】
2019025759.tif 000010
【図７】
2019025759.tif 000011
【図８】
2019025759.tif 000012
【図９】
2019025759.tif 000013
【図１０】
2019025759.tif 000014
【図１１】
2019025759.tif 000015
【図１２】
2019025759.tif 000016
【図１３】
2019025759.tif 000017
【図１４】
2019025759.tif 000018
【図１５】
2019025759.tif 000019
【図１６】
2019025759.tif 000020
【図１７】
2019025759.tif 000021